(57)【要約】【課題】連続した帯状の耐熱性フイルムをロール状に巻いて長期保存する場合、フイルムにしわや歪みが発生する問題を解消する。【解決手段】連続した帯状の耐熱性フイルムをロール状に巻いて保存するに際し、少なくとも金属層が１層存在する包装材料で耐熱性フイルムの最外面を包む。【選択図】なし【特許請求の範囲】
【請求項１】
連続した帯状の耐熱性フイルムをロール状に巻いて保存するに際し、少なくとも金属層が１層存在する包装材料で前記耐熱性フイルムの最外面を包むことを特徴とする耐熱性フイルムの保存方法。
【請求項２】
前記包装材料が、樹脂層と金属層からなる材料であることを特徴とする請求項１に記載の耐熱性フィルムの保存方法。
【請求項３】
前記包装材料が、金属箔であることを特徴とする請求項１に記載の耐熱性フィルムの保存方法。
【請求項４】
前記包装材料が、紙と金属層とからなる材料であることを特徴とする請求項１に記載の耐熱性フィルムの保存方法。
【請求項５】
前記包装材料に存在する金属層が、アルミニウム、鉄、銅、金、ニッケル、クロム、亜鉛、スズ、鉛、銀、パラジウム、チタンおよび白金から選ばれる少なくとも１種からなることを特徴とする請求項１〜４のいずれか１項に記載の耐熱性フィルムの保存方法。
【請求項６】
前記耐熱性フィルムが、ポリイミドフィルムあるいは液晶ポリマーフィルムであることを特徴とする請求項１〜５のいずれか１項に記載の耐熱性フィルムの保存方法。
【請求項７】
前記耐熱性フィルムの引っ張り弾性率が１０ＧＰａ以下であることを特徴とする請求項１〜６のいずれか１項に記載の耐熱性フィルムの保存方法。
【請求項８】
前記耐熱性フィルムの引っ張り弾性率が７．５ＧＰａ以下であることを特徴とする請求項１〜６のいずれか１項に記載の耐熱性フィルムの保存方法。
【請求項９】
前記耐熱性フィルムが、紙、樹脂および金属から選ばれる少なくとも１種からなるコアに巻かれていることを特徴とする請求項１〜８のいずれか１項に記載の耐熱性フィルムの保存方法。
【請求項１０】
連続した帯状の耐熱性フィルムがロール状に巻かれてなり、少なくとも金属層が１層存在する包装材料により、前記耐熱性フィルムの最外面が包まれてなることを特徴とする耐熱性フィルム梱包体。
【請求項１１】
前記包装材料が、樹脂層と金属層からなる材料であることを特徴とする請求項１０に記載の耐熱性フィルム梱包体。
【請求項１２】
前記包装材料が、金属箔であることを特徴とする請求項１０に記載の耐熱性フィルム梱包体。
【請求項１３】
前記包装材料が、紙と金属層とからなる材料であることを特徴とする請求項１０に記載の耐熱性フィルム梱包体。
【請求項１４】
前記金属層が、アルミニウム、鉄、銅、金、ニッケル、クロム、亜鉛、スズ、鉛、銀、パラジウム、チタンおよび白金から選ばれる少なくとも１種からなることを特徴とする請求項１０〜１３のいずれか１項に記載の耐熱性フィルム梱包体。
【請求項１５】
前記耐熱性フィルムが、ポリイミドフィルムあるいは液晶ポリマーフィルムであることを特徴とする請求項１０〜１４のいずれか１項に記載の耐熱性フィルム梱包体。
【請求項１６】
前記耐熱性フィルムの引っ張り弾性率が１０ＧＰａ以下であることを特徴とする請求項１０〜１５のいずれか１項に記載の耐熱性フィルム梱包体。
【請求項１７】
前記耐熱性フィルムの引っ張り弾性率が７．５ＧＰａ以下であることを特徴とする請求項１０〜１５のいずれか１項に記載の耐熱性フィルム梱包体。
【請求項１８】
前記耐熱性フィルムが、紙、樹脂および金属から選ばれる少なくとも１種からなるコアに巻かれていることを特徴とする請求項１０〜１７のいずれか１項に記載の耐熱性フィルム梱包体。
【発明の詳細な説明】
【０００１】
【発明の属する技術分野】
本発明は、連続した帯状の耐熱性フィルムをロール状に巻いて保存する方法および耐熱性フィルム梱包体に関するものであり、更に詳しくは、帯状の耐熱性フィルムをロール状で長期保存した場合でもしわや歪みなどを発生することなく保存することができる耐熱性フィルムの保存方法および耐熱性フィルム梱包体に関するものである。
【０００２】
【従来の技術】
帯状の耐熱性フィルムは、連続して製造できるという長所がある上に、連続で加工できるという長所も有している。このような連続した帯状の耐熱性フィルムは、通常は紙や樹脂などのコアに巻き取りながら製造し、でき上がった耐熱性フィルムはコアに巻いたロールの状態で保存される。
【０００３】
しかしながら、このようにロール状で保存される耐熱性フィルムは、短期間であれば特に問題がないが、保存期間が長期になると、熱や外気などの影響により徐々にしわや歪みなどが発生するという問題を有していた。
【０００４】
このような熱や外気などの影響を防ぐために、ロール状で保存される耐熱性フィルムの最外面を、ポリエチレンやポリプロピレン、塩化ビニルなどの樹脂フィルムからなる包装材料で包む方法が一般的に用いられているが、これら従来の包装材料では、熱や外気などの影響を完全に防ぐことができないため、保存期間がかなり長期化した場合には、やはりしわや歪みなどを発生するという問題を包含していた。
【０００５】
保存中の耐熱性フィルムにしわや歪みが発生すると、耐熱性フィルムを加工する際に悪影響を及ぼすばかりか、寸法精度にも悪影響を及ぼし、精度の高い加工を困難にしていた。
【０００６】
このような問題は、とりわけ引っ張り弾性率が低い耐熱性フィルムの場合に発生しやすいが、フレキシブル回路基板として用いられるポリイミドフィルムや液晶ポリマーフィルムなどの耐熱性フィルムにとっては深刻な問題であり、しわや歪みにより所望の回路基板が形成できないという問題が顕在化していた。
【０００７】
【発明が解決しようとする課題】
本発明は、上述した従来技術における問題点の解決を課題として検討した結果、達成されたものであり、その目的とするところは、連続した帯状の耐熱性フィルムを長期間保存した場合でもしわや歪みを発生させることなく保存することができる耐熱性フィルムの保存方法および耐熱性フィルム梱包体を提供することにある。
【０００８】
【課題を解決するための手段】
上記の課題を解決するために、本発明の耐熱性フィルムの保存方法は、連続した帯状の耐熱性フイルムをロール状に巻いて保存するに際し、少なくとも金属層が１層存在する包装材料で前記耐熱性フイルムの最外面を包むことを特徴とする。
【０００９】
また、本発明の耐熱性フィルム梱包体は、連続した帯状の耐熱性フィルムがロール状に巻かれてなり、少なくとも金属層が１層存在する包装材料により、前記耐熱性フィルムの最外面が包まれてなることを特徴とする。
【００１０】
なお、本発明の耐熱性フィルムの保存方法および耐熱性フィルム梱包体においては、
前記包装材料が樹脂層と金属層からなる材料であること、
前記包装材料が金属箔であること、
前記包装材料が紙と金属層とからなる材料であること、
前記包装材料に存在する金属層が、アルミニウム、鉄、銅、金、ニッケル、クロム、亜鉛、スズ、鉛、銀、パラジウム、チタンおよび白金から選ばれる少なくとも１種からなること、
前記耐熱性フィルムが、ポリイミドフィルムあるいは液晶ポリマーフィルムであること、
前記耐熱性フィルムの引っ張り弾性率が１０ＧＰａ以下、特に７．５ＧＰａ以下であること、および
前記耐熱性フィルムが、紙、樹脂および金属から選ばれる少なくとも１種からなるコアに巻かれていること
が、いずれも好ましい条件として挙げられる。
【００１１】
【発明の実施の形態】
以下、本発明について詳細に説明する。
【００１２】
本発明における連続した帯状の耐熱性フィルムは、主として回路基板用途に用いられる耐熱性フィルムであることが好ましい。具体的には、しわや歪みに対する要求が厳しいポリイミドフィルム、液晶ポリマーフィルム、およびポリフェニレンサルファイドフィルムなどが挙げられる。そして、特に、引っ張り弾性率が１０ＧＰａ以下であるようなしわや歪みの生じやすい耐熱性フィルムが好ましく適用され、更に好ましくは引っ張り弾性率が７．５ＧＰａ以下であるような耐熱性フィルムの適用が好ましい。
【００１３】
ここでいう引っ張り弾性率とは、２０℃でＡＳＴＭ　Ｄ８８２に基づいて測定した値である。引っ張り弾性率が１０ＧＰａを超えるような耐熱性フィルムの場合では、後述する包装材料と耐熱性フィルムとの間の密着性が弱くなるため、保存安定性が低下するという好ましくない傾向を生じることがある。
【００１４】
本発明に適用し得る耐熱性フィルムの具体例としては、東レ・デュポン（株）製ポリイミドフイルム“カプトン”、鐘淵化学工業（株）製ポリイミドフイルム“アピカル”、宇部興産（株）製ポリイミドフイルム“ユーピレックス”、（株）クラレ製液晶ポリマーフイルム“ベクスター”、およびジャパンゴアテックス（株）製液晶ポリマーフイルム“バイアック”などが挙げられ、とりわけポリイミドフイルム“カプトン”やポリイミドフイルム“アピカル”が好ましく適用できる。より具体的には、ジアミン成分としてパラフェニレンジアミンやメタフェニレンジアミン、ベンチジン、パラキシリレンジアミン、４，４’−ジアミノジフェニルエーテル、４，４’−ジアミノジフェニルスルホメタン、３，３’−ジメチル−４，４’−ジアミノジフェニルメタン、１，５−ジアミノナフタレン、３，３’−ジメトキシベンチジン、１，４−ビス（３−メチル−５−アミノフェニル）ベンゼンなどを用い、酸二無水物成分としてピロメリット酸二無水物や３，３’，４，４’−ビフェニルテトラカルボン酸無水物、２，３’，３，４’−ビフェニルテトラカルボン酸二無水物、３，３’、４、４’−ベンゾフェノンテトラカルボン酸二無水物、２，３，６，７−ナフタレンジカルボン酸二無水物などを用いて得られるポリイミドフイルムが好ましいが、とりわけ３，３’，４，４’−ビフェニルテトラカルボン酸無水物が酸無水物成分全体の０〜５０％であるようなポリイミドフイルムが好ましく適用できる。３，３’，４，４’−ビフェニルテトラカルボン酸二無水物成分が多すぎると、その分引っ張り弾性率が大きくなり、後述する包装材料との間の密着性が弱くなり、保存安定性が低下する傾向となるためである。
【００１５】
なお、本発明における連続した帯状の耐熱性フィルムには、リン水素カルシウムやシリカなどの添加剤が含まれていてもよい。
【００１６】
また、本発明における連続した帯状の耐熱性フィルムをロール状に巻いて保存する場合は、好ましくは紙、樹脂および金属から選ばれる少なくとも１種からなるコアに巻かれていることが好ましい。このようなコアに巻いた状態で、かつ後述する包装材料で包むことにより、より安定した状態で保存することが可能となる。
【００１７】
本発明の目的は、上記ロール状に巻かれた耐熱性フィルムの最外面を、少なくとも金属層が１層存在する包装材料で包むことによって達成される。
【００１８】
本発明において、少なくとも金属層が１層存在する包装材料の具体例としては、樹脂層と金属層からなる材料、金属箔、および紙と金属層からなる材料などが挙げられる。
【００１９】
ここで、上記包装材料中に存在する金属層の材質としては、アルミニウム、鉄、銅、金、ニッケル、クロム、亜鉛、スズ、鉛、銀、パラジウム、チタンおよび白金などが挙げられるが、これらに限定されるものではない。これらの金属は、単独で用いてもよいが、２種以上を合金にしたり、２種以上を積層したりして用いてもよい。
【００２０】
樹脂層と金属層からなる包装材料を用いる場合の樹脂層としては、ポリエチレン、ポリプロピレン、塩化ビニル、ポリ塩化ビニリデン、ポリエステル、ポリイミド、ポリアミド、ポリアミドイミド、ポリフェニレンサルファド、および各種ゴムなどが挙げられるが、これらに限定されるものではなく、ロール状の耐熱性フィルムを包むことができるような樹脂であればいずれの樹脂であってもよい。樹脂層に強度や耐熱性などを持たせるために、ガラス繊維や無機フィラーなどの添加物を加えることは任意である。
【００２１】
樹脂層と金属層とを組み合わせた包装材料を取得する方法としては、金属箔に樹脂を塗布する方法、樹脂層の上に金属を蒸着やスパッタやメッキなどの方法で形成する方法、および樹脂層と金属箔とを適当な接着剤を用いて貼り合わせる方法などが挙げられる。金属層と樹脂層とは１層ずつでもよいが、２層以上の樹脂層や金属層が存在してもよい。例えば樹脂層を金属層で挟んだ構成にしたり、逆に金属層を樹脂層で挟んだ構成にしてもよい。
【００２２】
紙と金属層からなる包装材料を用いる場合の紙としては特に限定されるものではなく、各種の紙が選ばれる。また、樹脂を含浸させた紙や樹脂を塗布した紙、繊維や無機フィラーなどの添加物を加えた紙などであってもよい。
【００２３】
紙と金属層とを組み合わせた包装材料を取得する方法としては、紙の上に金属を蒸着やスパッタやメッキなどの方法で形成する方法、および紙と金属箔とを適当な接着剤を用いて貼り合わせる方法などが挙げられる。紙と樹脂層とは１層ずつでもよいが、２層以上の樹脂層や金属層が存在してもよい。例えば紙を金属層で挟んだ構成にしたり、逆に金属層を紙で挟んだ構成にしてもよい。
【００２４】
本発明の最大の特徴は、上述の少なくとも金属層が１層存在する包装材料によって耐熱性フィルムの最外面を包むことである。金属層が存在する包装材料により、熱や外気の影響が耐熱性フィルムに伝わるのを防ぐことが可能となるため、耐熱性フィルムが熱や外気の影響で変形することがなく、結果としてしわや歪みが発生することを防ぐことができるのである。
【００２５】
本発明において、少なくとも金属層が１層存在する包装材料で耐熱性フィルムの最外面を包んだ梱包体では、少なくとも金属層が１層存在する包装材料と耐熱性フィルムとが密着していることが好ましいが、金属と耐熱性フィルムの組み合わせによっては金属が耐熱性フィルム内にマイグレーションする場合があるので、耐熱性フィルムと包装材料との間に適当な隙間を空けたり、スペーサーとして適当な樹脂や紙などを間に挟んでから包むのも好ましい手段である。
【００２６】
本発明の効果をより有効に発現させるためには、ロール状の耐熱性フィルムの最外面を包装材料で最低１周分包むことが好ましいが、より好ましくは１周分以上包むのが望ましい。このように１周分以上包むことにより、耐熱性フィルムが一層効果的に保護されるため、その分保存安定性も向上する。
【００２７】
また、耐熱性フィルムの最外面だけではなく、耐熱性フィルムの側面をも包むことにより、更に保存安定性を向上させることが可能となる。
【００２８】
【実施例】
以下、実施例により本発明を説明するが、本発明はこれらに限定されるものではない。
［実施例１］
少なくとも金属層が１層存在する包装材料として、２５μｍ厚のポリエステルフイルムにアルミニウムを０．１μｍの厚さでスパッタリングした材料を用い、耐熱性フィルムとして、１２．５μｍ厚のポリイミドフイルム（東レ・デュポン（株）製“カプトン”ＥＮ）を用いた。なお、“カプトン”ＥＮの引っ張り弾性率は５．７ＧＰａであった。また、“カプトン”ＥＮをロール状に巻くコアとしては、エポキシ樹脂とガラス繊維からなるプラスチックコアを用いた。
【００２９】
ロール状に巻いたポリイミドフイルムの最外面を、上記包装材料で包んで、３０℃で１８０日間保存し、保存前と保存後のフイルムを比較した。
【００３０】
結果は表１に示す通りであり、保存後もしわや歪みの発生は軽微であった。
［実施例２］
少なくとも金属層が１層存在する包装材料として、３５μｍ厚の銅箔を用い、耐熱性フイルムとして、２５μｍ厚のポリイミドフイルム（鐘淵化学工業（株）製“アピカル”ＮＰＩ）を用いた。なお、“アピカル”ＮＰＩの引っ張り弾性率は４．２ＧＰａであった。また、“アピカル”ＮＰＩをロール状に巻くコアとしては、エポキシ樹脂含浸の紙コアを用いた。
【００３１】
ロール状に巻いたポリイミドフイルムの最外面を、上記包装材料で包んで、３０℃で１８０日間保存し、保存前と保存後のフイルムを比較した。
【００３２】
結果は表１に示す通りであり、保存後もしわや歪みの発生は軽微であった。
［実施例３］
少なくとも金属層が１層存在する包装材料として、０．１ｍｍ厚のステンレス箔にアクリル樹脂を１μｍ厚で塗布した材料を用い、耐熱性フイルムとして、５０μｍ厚のポリイミドフイルム（鐘淵化学工業（株）製“アピカル”ＡＨ）を用いた。なお、“アピカル”ＡＨの引っ張り弾性率は３．２ＧＰａであった。また、“アピカル”ＡＨをロール状に巻くコアとしては、ステンレス製のコアを用いた。
【００３３】
ロール状に巻いたポリイミドフイルムの最外面を、上記包装材料で包んで、３０℃で１８０日間保存し、保存前と保存後のフイルムを比較した。
【００３４】
結果は表１に示す通りであり、保存後もしわや歪みの発生は軽微であった。
［実施例４］
少なくとも金属層が１層存在する包装材料として、７５μｍ厚のポリイミドフイルム“カプトン”Ｈと、１５μｍ厚の銅箔とを、１５μｍ厚の接着剤を用いて貼り合わせた材料を用い、耐熱性フイルムとして、５０μｍ厚の液晶ポリマーフイルム（ジャパンゴアテックス（株）製“バイアック”）を用いた。なお、“バイアック”の引っ張り弾性率は５．９ＧＰａであった。また、“バイアック”をロール状に巻くコアとしては、紙の表面にエポキシ樹脂を塗布したコアを用いた。
【００３５】
液晶ポリマーフイルムの最外面を上記包装材料で包み、更にダンボール箱に収納梱包した状態で３０℃で１８０日間保存し、保存前と保存後のフイルムを比較した。
【００３６】
結果は表１に示す通りであり、保存後もしわや歪みの発生は軽微であった。
［実施例５］
少なくとも金属層が１層存在する包装材料として、２５μｍ厚のポリエステルフイルムにニッケル−クロム合金を０．１μｍ厚でスパッタリングし、更に金を０．１μｍ厚でスパッタリングした材料を用いた。耐熱性フイルムとして、１２５μ厚のポリイミドフイルム（東レ・デュポン（株）製“カプトン”Ｖ）を用いた。なお、“カプトン”Ｖの引っ張り弾性率は３．４ＧＰａであった。また、“カプトン”Ｖをロール状に巻くコアとしては、表面にアクリル樹脂を塗布した紙コアを用いた。
【００３７】
ポリイミドフイルムの最外面を上記包装材料で包み、更にダンボール箱に収納梱包した状態で３０℃で１８０日間保存し、保存前と保存後のフイルムを比較した。
【００３８】
結果は表１に示す通りであり、保存後もしわや歪みの発生は軽微であった。
［実施例６］
少なくとも金属層が１層存在する材料として、１２．５μｍ厚のポリアミドフイルム（東レ（株）製“ミクトロン”）と３５μｍ厚の銅箔とを１５μｍ厚の接着剤を用いて貼り合わせた材料を用い、耐熱性フイルムとして、５０μｍ厚の液晶ポリマーフイルム（（株）クラレ製“ベクスター”ＯＣ）を用いた。なお、“ベクスター”ＯＣの引っ張り弾性率は３．９ＧＰａであった。また、“ベクスター”ＯＣをロール状に巻くコアとしては、アルミニウムコアを用いた。
【００３９】
液晶ポリマーフイルムの最外面を上記包装材料で包み、更にダンボール箱に収納梱包した状態で３０℃で１８０日間保存し、保存前と保存後のフイルムを比較した。
【００４０】
結果は表１に示す通りであり、保存後もしわや歪みの発生は軽微であった。
［比較例１］
実施例１において、包装材料を用いることなく、ロール状に巻いたポリイミドフイルムをそのままの状態で、３０℃で１８０日間保存し、保存前と保存後のフイルムを比較した。
【００４１】
結果は表１に示す通りであり、保存後は大量にしわや歪みが発生した。
［比較例２］
実施例２において、包装材料を用いることなく、ロール状に巻いたポリイミドフイルムをそのままの状態で、３０℃で１８０日間保存し、保存前と保存後のフイルムを比較した。
【００４２】
結果は表１に示す通りであり、保存後は大量にしわや歪みが発生した。
［比較例３］
実施例３において、包装材料を用いることなく、ロール状に巻いたポリイミドフイルムをそのままの状態で、３０℃で１８０日間保存し、保存前と保存後のフイルムを比較した。
【００４３】
結果は表１に示す通りであり、保存後は大量にしわや歪みが発生した。
［比較例４］
実施例５において、金属層が存在しない包装材料である２５μｍ厚のポリエステルフイルムを用いる以外は全て実施例５と同様にして３０℃で１８０日間保存し、保存前と保存後のフイルムを比較した。
【００４４】
結果は表１に示す通りであり、保存後は大量にしわや歪みが発生した。
［実施例７］
少なくとも金属層が１層存在する材料として、５００μｍ厚の紙と３５μｍの銅箔とを１５μｍの接着剤を用いて順次積層し、紙２層、銅２層からなる材料を作成したものを用いた。一方、耐熱性フイルムとして、４，４’−ジアミノジフェニルエーテルとパラフェニレンジアミンとピロメリット酸二無水物とから成るポリイミドの１５０μｍ厚のフイルムを用いた。なお、用いたポリイミドフイルムの引っ張り弾性率は４．５ＧＰａであった。また、ポリイミドフィルムをロール状に巻くコアとしては、塩化ビニルコアを用いた。
【００４５】
ポリイミドフイルムの最外面を上記材料で包み、更にダンボール箱に収納梱包した状態で３０℃で１８０日間保存し、保存前と保存後のフイルムを比較した。
【００４６】
結果は表１に示す通りであり、保存後もしわや歪みの発生は軽微であった。
【００４７】
【表１】
2004059084.tif 000002
【００４８】
【発明の効果】
以上説明したように、本発明の耐熱性フイルムの保存方法および耐熱性フィルム梱包体によれば、包装材料に含まれる金属層が熱や外気の影響を遮断し、耐熱性フイルムを長期保存した場合でもフイルムが熱や外気の影響を受けることがないため、その結果保存中の耐熱性フイルムにしわや歪みが発生せず、保存安定性の優れた耐熱性フイルムを供給することが可能となる。